(57)【要約】【課題】熱転写シートを巻き取ったときに、染料層の染料が背面層に移行するキックの発生を効果的に防止でき、かつ背面層の滑性に優れる熱転写シートを提供すること。【解決手段】基材の一方の面に染料層が設けられ、基材の他方の面に背面層が設けられた熱転写シートであって、背面層が、バインダー、第１滑剤、及び第２滑剤を含有しており、第１滑剤が、ソルビタン脂肪酸エステル、トリアシルグリセロール、及びジアシルグリセロールの群から選択される１種、又は２種以上であり、第２滑剤が、融点が８０℃以上の固体滑剤である。【選択図】図１
2014058071.tif 000002
【特許請求の範囲】
【請求項１】
基材の一方の面に染料層が設けられ、前記基材の他方の面に背面層が設けられた熱転写シートであって、
前記背面層が、バインダー、第１滑剤、及び第２滑剤を含有しており、
前記第１滑剤が、ソルビタン脂肪酸エステル、トリアシルグリセロール、及びジアシルグリセロールの群から選択される１種、又は２種以上であり、
前記第２滑剤が、融点が８０℃以上の固体滑剤であることを特徴とする熱転写シート。
【請求項２】
前記背面層の固形分総量に対し、前記第１滑剤が２質量％以上２０質量％以下の範囲内で含有され、前記第２滑剤が１質量％以上１５質量％以下の範囲内で含有されていることを特徴とする請求項１に記載の熱転写シート。
【発明の詳細な説明】
【技術分野】
【０００１】
本発明は、熱転写シートに関する。
【背景技術】
【０００２】
プリンタで用いられる一般的な熱転写シートとして、基材の一方の面上に染料層が設けられ、基材の他方の面上に背面層が設けられた熱転写シートが知られている。この熱転写シートによれば、熱転写受像シート等の被転写体と、熱転写シートの染料層とが対向するように重ねた後に、背面層とサーマルヘッド等の加熱デバイスとを接触させ、該サーマルヘッド等の加熱デバイスに画像情報に応じたエネルギーを印加しながら背面層上を擦るように移動させることで被転写体上に画像を形成することができる。
【０００３】
ところで、滑性の低い背面層を備える熱転写シートを用いて画像形成を行った場合には、画像形成時に熱転写シートにシワが生じてしまい、これに伴い形成される画像にも印画シワが生ずることとなる。したがって、形成される画像に印画シワを生じさせないためには、十分な滑性を有する背面層を備えた熱転写シートを用いることが必要である。背面層の滑性に着目した熱転写シートについては種々の提案がなされており、例えば、特許文献１には、滑剤成分として、リン酸エステル化合物ならびに反応性変性シリコーンオイルを含有する背面層を備えた熱転写シートが提案されている。また、特許文献２には、背面層に滑剤成分として金属石鹸を含む熱転写シートが提案されている。
【０００４】
熱転写シートは、一般的に巻き取られた状態で保管・使用される。熱転写シートが巻き取られた状態において、染料層と背面層とは直接的に接触していることから、背面層に染料層の染料に染色されやすい成分が含まれている場合には、熱転写シートの巻き取り時に染料層の染料が背面層に移行する所謂キックが発生する。特許文献１に提案がされているリン酸エステル、シリコーンオイル等は液体滑剤であり、染料層の染料に特に染色されやすい滑剤成分である。したがって、リン酸エステル、シリコーンオイル等の液体滑剤を含む背面層を備える熱転写シートではキック発生の度合が大きい。一方、特許文献２に提案がされている金属石鹸等の固体滑剤は、液体滑剤と比較して染料層の染料に染色されにくく、キック発生の度合は低いものの、十分な滑性が発揮されるまで背面層に固体滑剤を含有せしめた場合には、液体滑剤を用いた場合と同様にキック発生の度合が大きくなってしまう。つまり、滑性の向上効果と、キック発生の防止効果はトレードオフの関係にあり、滑性を向上に主眼をおいた場合には、キック発生の度合が大きくなり、一方、キック発生の防止に主眼をおいた場合には、背面層に十分な滑性を付与することができない。
【０００５】
また、背面層に染料層の染料がキックした熱転写シートを巻き返した時には、背面層にキックした染料が染料層に再移行する所謂バックを生じさせ、様々な問題を引き起こす。例えば、基材上に異なる色の染料層が面順次に繰り返し設けられた熱転写シートにおいて、背面層にキックした染料が、当該染料とは異なる色相の染料を含む別の染料層にバックした場合には発色特性の低下を引き起こすこととなる。また、基材上に染料層と転写性保護層とが面順次に設けられた一体型の熱転写シートにおいて、背面層にキックした染料が転写性保護層にバックした場合には、転写性保護層の被転写体上への転写性等が阻害され、また転写性保護層転写後の印画物の品質が低下することとなる。
【先行技術文献】
【特許文献】
【０００６】
【特許文献１】特開２００８−１８８９０２号公報
【特許文献２】特開２００４−９０５９４号公報
【発明の開示】
【発明が解決しようとする課題】
【０００７】
本発明はこのような状況に鑑みてなされたものであり、熱転写シートを巻き取ったときに、染料層の染料が背面層に移行するキックの発生を効果的に防止でき、かつ背面層の滑性に優れる熱転写シートを提供することを主たる課題とする。
【課題を解決するための手段】
【０００８】
上記課題を解決するための本発明は、基材の一方の面に染料層が設けられ、前記基材の他方の面に背面層が設けられた熱転写シートであって、前記背面層が、バインダー、第１滑剤、及び第２滑剤を含有しており、前記第１滑剤が、ソルビタン脂肪酸エステル、トリアシルグリセロール、及びジアシルグリセロールの群から選択される１種、又は２種以上であり、前記第２滑剤が、融点が８０℃以上の固体滑剤であることを特徴とする。
【０００９】
また、前記背面層の固形分総量に対し、前記第１滑剤が２質量％以上２０質量％以下の範囲内で含有され、前記第２滑剤が１質量％以上１５質量％以下の範囲内で含有されていてもよい。
【発明の効果】
【００１０】
本発明によれば、背面層に十分な滑性を付与しつつ、熱転写シートを巻き取った時に、染料層の染料が背面層に移行するキックの発生を効果的に防止することができる。
【図面の簡単な説明】
【００１１】
【図１】本発明の熱転写シートの一例を示す概略断面図である。
【図２】本発明の熱転写シートの一例を示す概略断面図である。
【図３】本発明の熱転写シートの一例を示す概略断面図である。
【発明を実施するための形態】
【００１２】
以下、本発明の熱転写シートについて図面を用いて具体的に説明する。なお、図１〜図３は、本発明の熱転写シートの一例を示す概略断面図である。
【００１３】
図１〜図３に示すように、本発明の熱転写シート１０は、基材１の一方の面に染料層３が設けられ、基材１の他方の面に背面層５が設けられた構成をとる。そして、本発明の熱転写シート１０では、背面層５が、バインダーと、第１滑剤と、第２滑剤とを含有しており、第１滑剤が、ソルビタン脂肪酸エステル、トリアシルグリセロール、及びジアシルグリセロールの群から選択される１種、又は２種以上であり、第２滑剤が、融点が８０℃以上の固体滑剤である点を特徴とする。本発明は、背面層５がこの要件を具備するものであれば、熱転写シート１０の他の構成についていかなる限定もされることはない。例えば、図２に示すように、基材１と染料層３との間に染料プライマー層７が設けられていてもよく、基材１と染料層３との間に図示しない離型層が設けられていてもよい。また、基材１と背面層５との間に図示しない背面プライマー層が設けられていてもよい。また、図３に示すように染料層３が、色相の異なる複数の染料層（３Ｙ、３Ｍ、３Ｃ）が面順次に設けられた構成をとっていてもよい。なお、染料プライマー層７、離型層、背面プライマー層は、本発明の熱転写シート１０における任意の構成である。以下、熱転写シート１０の各構成について具体的に説明する。
【００１４】
（基材）
基材１は、本発明の熱転写シート１０における必須の構成であり、後述する染料層３及び背面層５を保持するために設けられる。基材１の材料については特に限定されないが、染料層３を被転写体上に転写する際にサーマルヘッドにより加えられる熱に耐え、取り扱い上支障のない機械的特性を有することが望ましい。このような基材として、例えば、ポリエチレンテレフタレート等のポリエステル、ポリアリレート、ポリカーボネート、ポリウレタン、ポリイミド、ポリエーテルイミド、セルロース誘導体、ポリエチレン、エチレン・酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン・パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等の各種プラスチックフィルムまたはシートを挙げることができる。また、基材１の厚さは、その強度及び耐熱性が適切になるように材料に応じて適宜設定することができ、２〜１００μｍ程度が一般的で、好ましくは１〜１０μｍである。
【００１５】
（背面層）
図示するように基材１の他方の面（図１〜図３に示す場合には基材１の下面）には、背面層５が設けられている。なお、背面層５は、本発明の熱転写シート１０における必須の構成である
【００１６】
背面層５は、バインダー、第１滑剤、及び第２滑剤を含有する。また、背面層５に含有される第１滑剤は、ソルビタン脂肪酸エステル、トリアシルグリセロール、及びジアシルグリセロールの群から選択される１種、又は２種以上であり、第２滑剤は、融点が８０℃以上の固体滑剤である。以下、背面層５に含まれる各構成成分について具体的に説明する。
【００１７】
＜＜第１滑剤＞＞
背面層５には、第１滑剤として、ソルビタン脂肪酸エステル、トリアシルグリセロール、及びジアシルグリセロールの群から選択される１種、又は２種以上が含有されている。ソルビタン脂肪酸エステル、トリアシルグリセロール、及びジアシルグリセロールは、背面層に滑性を付与する滑剤としての役割を果たしつつ、染料層３の染料に染色されにくい性質を有する。したがって、第１滑剤を含有する背面層５によれば、背面層５に付与される滑性によって、画像形成時における印画シワの発生を防止でき、且つ、本発明の熱転写シート１０を、染料層３と背面層５とが対向するように巻き取っていったときに、染料層３の染料が背面層５に移行するキックの発生を効果的に防止することができる。
【００１８】
＜ソルビタン脂肪酸エステル＞
ソルビタン脂肪酸エステルは、ソルビタンと、ＲＣＯＯＨ（一般式（１））で示される脂肪酸とのエステルであり、当該ソルビタン脂肪酸エステルには、直鎖状、又は分岐状の脂肪酸残基が含まれる。なお、本願明細書で言う脂肪酸残基とは、上記一般式（１）中における「ＲＣＯＯ」を意味する。ソルビタン脂肪酸エステルに含まれる脂肪酸残基について特に限定はなく、例えば、ラウリン酸残基、パルミチン酸残基、ステアリン酸残基、イソステアリン酸残基、オレイン酸残基、カプリル酸残基、ミリスチン酸残基、ベヘン酸残基等を挙げることができる。
【００１９】
これらの脂肪酸残基を含むソルビタン脂肪酸エステルの具体的な化合物としては、例えば、ソルビタンモノラウレート、ソルビタンモノパルミテート、ソルビタンモノステアレート、ソルビタンモノオレート、ソルビタンセスキオレート、ソルビタンセスキステアレート、ソルビタンジラウレート、ソルビタンジパルミテート、ソルビタンジステアレート、ソルビタンジオレート、ソルビタントリラウレート、ソルビタントリパルミテート、ソルビタントリステアレート、ソルビタントリオレート等を挙げることができる。これらソルビタン脂肪酸エステルは、１種を単独で用いてもよく、２種以上を混合して用いることもできる。
【００２０】
上述したようにソルビタン脂肪酸エステルに含まれる脂肪酸残基について特に限定はないが、ソルビタン脂肪酸エステルは、当該ソルビタン脂肪酸エステルに含まれる脂肪酸残基の炭素鎖長が長いほど染料層の染料に染色されにくく、且つ滑性に優れる性質を有する。したがって、ソルビタン脂肪酸エステルには炭素鎖長が長い脂肪酸残基が含まれていることが好ましく、具体的には、ソルビタン脂肪酸エステルは、炭素鎖長が１８以上の脂肪酸残基を含んでいることが好ましい。より具体的には、ソルビタン脂肪酸エステルは、脂肪酸残基としてステアリン酸残基、オレイン酸残基、ベヘン酸残基等を含んでいることが好ましい。
【００２１】
また、ソルビタン脂肪酸エステルが、ソルビタンモノ脂肪酸エステル以外である場合に、当該ソルビタン脂肪酸エステルに含まれる脂肪酸残基は、同一のものであってもよく、異なるものであってもよい。なお、脂肪酸残基が異なる場合には、少なくとも１つの脂肪酸残基が、炭素鎖長が１８以上の脂肪酸残基であることが好ましく、全ての脂肪酸残基が、炭素鎖長が１８以上の脂肪酸残基であることが特に好ましい。なお、本願明細書において、炭素鎖長が１８以上の脂肪酸残基を含むという場合には、ソルビタン脂肪酸エステルに含まれる１又は２以上の脂肪酸残基のうち、少なくとも１つの脂肪酸残基の炭素鎖長が１８以上であることを意味する。以下、トリアシルグリセロール、ジアシルグリセロールについても同様である。
【００２２】
＜トリアシルグリセロール＞
トリアシルグリセロールは、以下の一般式（２）で示される化合物である。
【００２３】
【化１】
2014058071.tif 000003
【００２４】
上記一般式（２）における「Ｒ1ＣＯＯ」、「Ｒ2ＣＯＯ」、「Ｒ3ＣＯＯ」は、それぞれ直鎖状、又は分岐状の脂肪酸残基である。脂肪酸残基（「Ｒ1ＣＯＯ」、「Ｒ2ＣＯＯ」、「Ｒ3ＣＯＯ」）は、それぞれ、同一のものであっても、異なるものであってもよい。
【００２５】
トリアシルグリセロールに含まれる脂肪酸残基（「Ｒ1ＣＯＯ」、「Ｒ2ＣＯＯ」、「Ｒ3ＣＯＯ」）について特に限定はなく、上述したソルビタン脂肪酸エステルで説明した脂肪酸残基と同様のもの、例えば、ラウリン酸残基、パルミチン酸残基、ステアリン酸残基、イソステアリン酸残基、オレイン酸残基、カプリル酸残基、ミリスチン酸残基、ベヘン酸残基等を挙げることができる。
【００２６】
これらの脂肪酸残基を含むトリアシルグリセロールの具体的な化合物としては、例えば、トリオレイン酸グリセロール、トリステアリン酸グリセロール、トリベヘン酸グリセロール、トリカプリル酸グリセロール、トリミリスチン酸グリセロール等を挙げることができる。これらトリアシルグリセロールは、１種を単独で用いてもよく、２種以上を混合して用いることもできる。
【００２７】
なお、トリアシルグリセロールは、グリセリンが有する３つの水酸基の全てがエステル化されていることから、そのＨＬＢ値は低い。ＨＬＢ値が低くなるにつれ、キックの防止効果は向上するものと推察される。したがって、グリセリンが有する３つの水酸基の全てがエステル化されているトリアシルグリセロールによれば、当該トリアシルグリセロールに含まれる脂肪酸残基の炭素鎖長にかかわらず、背面層５に滑性を付与しつつも、十分なキック防止効果を図ることができる。なお、キック発生防止のさらなる向上を目的とする場合には、トリアシルグリセロールには、炭素鎖長が１８以上の脂肪酸残基が含まれていることが好ましい。換言すれば、トリアシルグリセロールには、ステアリン酸残基、オレイン酸残基、ベヘン酸残基等の炭素鎖長が１８以上の脂肪酸残基が含まれていることが好ましい。特に、トリアシルグリセロールに含まれる全ての脂肪酸残基が、炭素鎖長が１８以上の脂肪酸残基であることが好ましい。
【００２８】
＜ジアシルグリセロール＞
ジアシルグリセロールは、以下の一般式（３）、又は一般式（４）で示される化合物である。
【００２９】
【化２】
2014058071.tif 000004
【００３０】
上記一般式（３）、（４）における「Ｒ1ＣＯＯ」、「Ｒ2ＣＯＯ」は、それぞれ直鎖状、又は分岐状の脂肪酸残基である。脂肪酸残基（「Ｒ1ＣＯＯ」、「Ｒ2ＣＯＯ」）は、それぞれ、同一のものであっても、異なるものであってもよい。
【００３１】
ジアシルグリセロールに含まれる脂肪酸残基（「Ｒ1ＣＯＯ」、「Ｒ2ＣＯＯ」）について特に限定はなく、上述したソルビタン脂肪酸エステル、及びトリアシルグリセロールで説明した脂肪酸残基と同様のもの、例えば、ラウリン酸残基、パルミチン酸残基、ステアリン酸残基、イソステアリン酸残基、オレイン酸残基、カプリル酸残基、ミリスチン酸残基、ベヘン酸残基等を挙げることができる。
【００３２】
これらの脂肪酸残基を含むジアシルグリセロールの具体的な化合物としては、例えば、ジラウリン酸グリセロール、ジパルミチン酸グリセロール、ジオレイン酸グリセロール、ジステアリン酸グリセロール、ジベヘン酸グリセロール、ジカプリル酸グリセロール、ジミリスチン酸グリセロール等を挙げることができる。これらジアシルグリセロールは、１種を単独で用いてもよく、２種以上を混合して用いることもできる。
【００３３】
ジアシルグリセロールには、炭素鎖長が１８以上の脂肪酸残基が含まれていることが好ましく、ジアシルグリセロールに含まれる全ての脂肪酸残基（「Ｒ１ＣＯＯ」、「Ｒ２ＣＯＯ」）が、炭素鎖長が１８以上の脂肪酸残基であることが好ましい。ジアシルグリセロールは、上述したトリアシルグリセロールよりも、グリセリンが有する３つの水酸基をエステル化している数が少なく、トリアシルグリセロールよりもＨＬＢ値が高くなる傾向にあるが、ジアシルグリセロールに、炭素鎖長が１８以上の脂肪酸残基を含ませることで、トリアシルグリセロールと同様に極めて優れたキック発生の防止効果を図ることができる。
【００３４】
背面層５の固形分総量に対する第１滑剤の含有量について特に限定はないが、第１滑剤の含有量が、背面層５の固形分総量に対し、２質量％未満である場合には、第１滑剤によってもたらされる背面層５の滑性の向上効果が低下する傾向にある。一方、２０質量％を超えると、キック発生の防止効果や、背面層５の滑性の更なる向上効果が見込めず、また、その分バインダーの含有量が低下することから、背面層５の耐熱性が低下する傾向にある。したがって、この点を考慮すると、第１滑剤の含有量は、背面層５の固形分総量に対し、２質量％以上２０質量％未満の範囲内であることが好ましい。なお、ここで言う第１滑剤の含有量とは、第１滑剤として用いた滑剤の合計質量を意味する。
【００３５】
また、第１滑剤の固形分総量に対する、炭素鎖長が１８以上の脂肪酸残基を含むソルビタン脂肪酸エステル、炭素鎖長が１８以上の脂肪酸残基を含むトリアシルグリセロール、及び炭素鎖長が１８以上の脂肪酸残基を含むジアシルグリセロールの合計質量は８０質量％以上であることが好ましい。炭素鎖長が１８以上の脂肪酸残基を含む、ソルビタン脂肪酸エステル、トリアシルグリセロール、ジアシルグリセロールの含有量をこの範囲とすることで、キックの発生の防止効果や、背面層５の滑性の向上効果をさらに高めることができる。
【００３６】
＜＜第２滑剤＞＞
背面層５には、第２滑剤として、融点が８０℃以上の固体滑剤が含有されている。本発明において、第２滑剤は、背面層５の滑性を向上させる役割として作用する。具体的には、第２滑剤は、高階調領域の画像形成時における滑性を向上させる役割として作用する。なお、本発明における第２滑剤の融点は、ＪＩＳ  Ｋ  ００６４（１９９２）に準拠して測定された融点である。
【００３７】
なお、背面層５が、第２滑剤を含まない場合、或いは融点が８０℃未満の固体滑剤を含む場合には、高階調領域の画像形成時における滑性が不十分となり、高階調領域における画像形成時において、形成される画像にシワが発生する場合がある。一方、第２滑剤のみを含む背面層において、十分な滑性を付与することができる程度まで、換言すれば、第１滑剤と第２滑剤を含む背面層５と同等の滑性となるまで、第２滑剤の含有量を増大させていった場合には、キックの発生を防止できなくなる。さらに、第２滑剤の融点以下における滑性を満足させることもできない。一方、第１滑剤のみを含有する背面層とした場合には、キックの発生を十分に防止できるものの、第２滑剤の融点以上の滑性が低下し、本発明の熱転写シート１０の背面層５の滑性よりも、高階調領域の滑性が低くなる。
【００３８】
つまり、本発明では、第１滑剤と第２滑剤の相乗効果により背面層５に十分な滑性を付与している点を特徴とする。また、滑性を有する第１滑剤成分の存在によって、第１滑剤と比較してキックの防止効果が低い第２滑剤の含有量を減らすことができ、背面層５全体としてキックの発生を防止することができる。
【００３９】
第２滑剤は、（１）固体滑剤であること、（２）融点が８０℃以上であること、との条件満たすものであればよく、その他の要件について特に限定はない。このような条件を満たす固体滑剤としては、融点が８０℃以上の、金属石鹸や、脂肪酸誘導体である脂肪酸アマイド等を挙げることができる。
【００４０】
金属石鹸としては、例えば、アルキルリン酸エステルの多価金属塩、脂肪酸の多価金属塩、アルキルカルボン酸の金属塩等、より具体的には、ステアリルリン酸亜鉛や、ステアリン酸亜鉛等を挙げることができる。脂肪酸アマイドとしては、エチレンビスオレイン酸アマイドや、メチレンビスステアリン酸アマイド、ステアリン酸アマイド等を挙げることができる。
【００４１】
なお、第２滑剤は固体滑剤であり、液体滑剤と比較すると、染料層３の染料に染色されにくいものの、第１滑剤と比較すると染料層３の染料に染色されやすく、背面層５の固形分総量に対し、融点が８０℃以上の固体滑剤の含有量が１５質量％を超えると、背面層５が染料層の染料に染色されやすくなり、キック発生の防止効果が低下する傾向にある。したがって、この点を考慮すると、背面層５の固形分総量に対する融点が８０℃以上の固体滑剤の含有量は１５質量％以下であることが好ましい。また、高階調領域における滑性の更なる向上効果の点からは、１質量％以上であることが好ましい。なお、第２滑剤にかえて、融点が８０℃未満の液体滑剤を用いた場合には、当該液体滑剤によって背面層が染料層の染料に染色されやすくなり、キックの発生を防止することができない。なお、このことは、背面層５に、融点が８０℃未満の液体滑剤が含まれることを禁止するものではなく、本発明の趣旨を妨げない範囲内での含有は許容される。
【００４２】
また、背面層５には、本発明の趣旨を妨げない範囲内で、これ以外の滑剤成分が含有されていてもよい。他の滑剤成分としては、リン酸エステルや、グラファイトパウダー、フッ素系グラフトポリマー、シリコーンオイル、シリコーン系グラフトポリマー、アクリルシリコーングラフトポリマー、アクリルシロキサン、アリールシロキサン等のシリコーン重合体、ポリエチレン等を挙げることができる。なお、これら他の滑剤成分は、キックの発生の防止効果を低下させてしまうことから、背面層５の固形分総量に対し５質量％以下の含有量とすることが必要である。
【００４３】
＜＜バインダー＞＞
背面層５は、第１滑剤、及び第２滑剤とともに、バインダーを含有する。
【００４４】
背面層５に含まれるバインダーについて特に限定はなく、例えば、ポリエステル系樹脂、ポリアクリル酸エステル系樹脂、ポリ酢酸ビニル系樹脂、スチレンアクリレート系樹脂、ポリウレタン系樹脂、ポリエチレン系樹脂、ポリプロピレン系樹脂等のポリオレフィン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂等のポリビニルアセタール樹脂等の熱可塑性樹脂、これらのシリコーン変性物等を用いることができる。
【００４５】
また、バインダーは、硬化型のバインダーであってもよい。硬化型のバインダーを含む背面層５によれば、塗膜強度や耐熱性を向上させることができる。硬化型のバインダーとするための硬化剤としては、ポリイソシアネートが好適であり、特に、芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン−１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。
【００４６】
バインダーの含有量について特に限定はなく、上述した必須の成分であるソルビタン脂肪酸エステル、トリアシルグリセロールの含有量に応じて適宜決定することができる。好ましくは、背面層５の固形分総量に対し４０質量％以上９０質量％以下の範囲である。
【００４７】
背面層５の形成方法について特に限定はなく、上記で説明した第１滑剤、第２滑剤、バインダー、必要に応じて添加される他の成分等を、適当な溶媒に分散又は溶解させた塗工液を、基材１の染料層３の反対側の面上に、グラビア印刷法、スクリーン印刷法、グラビア版を用いたリバースロールコーティング印刷法等の公知の手段により、塗布し、乾燥することにより形成することができる。背面層５の塗工量は、耐熱性等の向上等の点から、乾燥後塗工量が３ｇ／ｍ2以下であることが好ましく、０．１〜２ｇ／ｍ2であることが特に好ましい。
【００４８】
（背面プライマー層）
また、基材１と背面層５との間に、基材１と背面層５との密着性を向上させるための図示しない背面プライマー層を設けてもよい。背面プライマー層の材料としては、ポリエステル樹脂、アクリル樹脂等接着性を示すものが挙げられる。
【００４９】
（染料層）
図示するように基材１の一方の面（図１〜図３に示す場合には基材１の上面）には、本発明の熱転写シート１０における必須の構成である染料層３が形成されている。なお、本発明の熱転写シート１０は、背面層５に、上記で説明した第１滑剤、第２滑剤、及びバインダーが含まれる点を特徴とするものであり、染料層３についていかなる限定もされることはない。
【００５０】
染料層３は、染料バインダーと、染料とを含有する。染料層３は、所望の画像がモノカラーである場合には、適宜選択した１色の層のみ形成してもよいし、所望の画像がフルカラー画像である場合には、図３に示すように、イエロー染料、マゼンタ染料、シアン染料、必要に応じてブラック染料等の色相の異なる染料を含む複数の染料層３Ｙ，３Ｍ，３Ｃを、同一基材の同一面に面順次に、繰り返し形成してもよい。なお、色相が異なる染料を含む複数の染料層３を備える熱転写シートにおいて、背面層にキックした染料、例えば、背面層にキックしたイエロー染料が、熱転写シートを巻き返したときに当該キックした染料とは色相が異なる別の染料層、例えば、シアン染料層にバックした場合には、当該シアン染料層を用いた画像形成時に発色特性を引き起こす場合や、シアン染料層を用いた画像形成時における画像品質の低下を引き起こすこととなるが、本発明では、上述したように背面層５においてキックの発生の防止が図られていることから、色相の異なる複数の染料層を備える熱転写シートとした場合であっても、画像品質の低下の防止効果が図られる。
【００５１】
染料層３には、本発明の熱転写シート１０が、昇華型熱転写シートである場合には、昇華性の染料が含まれ、熱溶融型の熱転写シートである場合には、熱溶融性インキ等が含まれる。
【００５２】
昇華性の染料としては、十分な着色濃度を有し、光、熱、温度等により変退色しないものが好ましく、例えば、ジアリールメタン系染料、トリアリールメタン系染料、チアゾール系染料、メロシアニン染料、ピラゾロン染料、メチン系染料、インドアニリン系染料、アセトフェノンアゾメチン、ピラゾロアゾメチン、イミダゾルアゾメチン、イミダゾアゾメチン、ピリドンアゾメチン等のアゾメチン系染料、キサンテン系染料、オキサジン系染料、ジシアノスチレン、トリシアノスチレン等のシアノスチレン系染料、チアジン系染料、アジン系染料、アクリジン系染料、ベンゼンアゾ系染料、ピリドンアゾ、チオフェンアゾ、イソチアゾールアゾ、ピロールアゾ、ピラゾールアゾ、イミダゾールアゾ、チアジアゾールアゾ、トリアゾールアゾ、ジスアゾ等のアゾ系染料、スピロピラン系染料、インドリノスピロピラン系染料、フルオラン系染料、ローダミンラクタム系染料、ナフトキノン系染料、アントラキノン系染料、キノフタロン系染料等が挙げられる。具体的には、ＭＳＲｅｄＧ（三井東圧化学社製）、Ｍａｃｒｏｌｅｘ  Ｒｅｄ Ｖｉｏｌｅｔ  Ｒ（バイエル社製）、ＣｅｒｅｓＲｅｄ  ７Ｂ（バイエル社製）、Ｓａｍａｒｏｎ  Ｒｅｄ  Ｆ３ＢＳ（三菱化学社製）等の赤色染料、ホロンブリリアントイエロー６ＧＬ（クラリアント社製）、ＰＴＹ−５２（三菱化成社製）、マクロレックスイエロー６Ｇ（バイエル社製）等の黄色染料、カヤセットブルー７１４（日本化薬社製）、ワクソリンブルーＡＰ−ＦＷ（ＩＣＩ社製）、ホロンブリリアントブルーＳ−Ｒ（サンド社製）、ＭＳブルー１００（三井東圧化学社製）、Ｃ．Ｉ．ソルベントブルー２２等の青色染料が挙げられる。
【００５３】
上記染料を担持するための染料バインダーとしては、一般に、耐熱性を有し、染料と適度の親和性があるものを使用することができる。染料バインダーとしては、例えば、ニトロセルロース、エチルセルロース、ヒドロキシエチルセルロース、エチルヒドロキシセルロース、ヒドロキシプロピルセルロース、メチルセルロース、酢酸セルロース、酪酸セルロース等のセルロース系樹脂；ポリビニルアルコール、ポリ酢酸ビニル、ポリビニルブチラール、ポリビニルアセトアセタール、ポリビニルピロリドン等のビニル系樹脂；ポリ（メタ）アクリレート、ポリ（メタ）アクリルアミド等のアクリル樹脂；ポリウレタン系樹脂；ポリアミド系樹脂；ポリエステル系樹脂；等を挙げられる。
【００５４】
昇華性染料は、染料層３の染料バインダーの固形分総量に対し、５０質量％以上３５０質量％、好ましくは８０質量％以上３００質量％であることが好ましい。昇華性染料の含有量が、上記範囲未満であると印字濃度が低くなることがあり、上記範囲を越えると保存性等が低下することがある。
【００５５】
また、昇華型の熱転写シート１０の染料層３には、所望により、離型剤、無機微粒子、有機微粒子等の添加剤が含まれていてもよい。離型剤としては、シリコーンオイル、リン酸エステル等が挙げられ、無機微粒子としては、カーボンブラック、アルミニウム、二硫化モリブデン等が挙げられ、有機微粒子としては、ポリエチレンワックス等が挙げられる。
【００５６】
熱溶融型の熱転写シート１０の染料層３に含まれる熱溶融性インキとしては、公知の有機または無機の顔料、あるいは染料の中から適宜選択することができ、例えば、十分な着色濃度を有し、光、熱等により変色、退色しないものが好ましい。熱溶融性インキの色としては、シアン、マゼンタ、イエロー、ブラックに限定されるものではなく、種々の色の着色剤を使用することができる。
【００５７】
熱溶融型の熱転写シート１０の染料層３に含まれる染料バインダーとしては、例えば、エチレン−酢酸ビニル共重合体、エチレン−アクリル酸エステル共重合体、ポリエチレン、ポリスチレン、ポリプロピレン、ポリブデン、石油樹脂、塩化ビニル樹脂、塩化ビニル−酢酸ビニル共重合体、ポリビニルアルコール、塩化ビニリデン樹脂、アクリル樹脂、メタクリル樹脂、ポリアミド、ポリカーボネート、フッ素樹脂、ポリビニルフォルマール、ポリビニルブチラール、アセチルセルロース、ニトロセルロース、ポリ酢酸ビニル、ポリイソブチレン、エチルセルロース又はポリアセタール等が挙げられる。
【００５８】
また、熱溶融型の染料層３には、マイクロクリスタリンワックス、カルナバワックス、パラフィンワックス等がある。更に、フィッシャートロプシュワックス、各種低分子量ポリエチレン、木ロウ、ミツロウ、鯨ロウ、イボタロウ、羊毛ロウ、セラックワックス、キャンデリラワックス、ペトロラクタム、ポリエステルワックス、一部変性ワックス、脂肪酸エステル、脂肪酸アミド等のワックス成分が含まれていてもよい。
【００５９】
染料層３の形成方法について特に限定はなく、上記で説明した染料、染料バインダー、必要に応じて添加される任意の成分を、適当な溶媒に分散或いは溶解させた塗工液を、グラビア印刷法、グラビア版を用いたリバースロールコーティング法、ロールコーター、バーコーター等の従来公知の塗工手段により、基材１の背面層５の反対側の面上に塗布し、乾燥させることにより形成することができる。
【００６０】
染料層３の厚みについて特に限定はないが、乾燥時の厚みで０．３μｍ〜１．５μｍ程度であることが好ましい。
【００６１】
（染料プライマー層）
本発明の熱転写シートが昇華型の熱転写シートである場合には、図２に示すように基材１と染料層３との間に染料プライマー層７が設けられていることが好ましい。染料プライマー層を設けることで基材１と染料層３との密着性を向上させ、画像形成時に染料層３が異常転写されることを防止することができる。
【００６２】
染料プライマー層を構成する樹脂としては、ポリエステル系樹脂、ポリビニルピロリドン樹脂、ポリビニルアルコール樹脂、ヒドロキシエチルセルロース、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂、ポリビニルアセトアセタールやポリビニルブチラール等のポリビニルアセタール系樹脂等が挙げられる。
【００６３】
また、染料プライマー層をコロイド状無機顔料超微粒子から構成することもできる。これにより熱転写時の熱転写受像シートへ染料層３の異常転写を防止できるだけでなく、画像形成時の染料層３から染料プライマー層への染料の移行を防止し、熱転写受像シートの受容層側への染料拡散を有効に行なうことができ、印画濃度を高めることができる。
【００６４】
コロイド状無機顔料超微粒子として、従来公知の化合物が使用できる。例えば、シリカ（コロイダルシリカ）、アルミナ或はアルミナ水和物（アルミナゾル、コロイダルアルミナ、カチオン性アルミニウム酸化物又はその水和物、疑ベーマイト等）、珪酸アルミニウム、珪酸マグネシウム、炭酸マグネシウム、酸化マグネシウム、酸化チタン等が挙げられる。特に、コロイダルシリカ、アルミナゾルが好ましく用いられる。これらのコロイド状無機顔料超微粒子の大きさは、一次平均粒径で１００ｎｍ以下、好ましくは５０ｎｍ以下で用いることが好ましい。
【００６５】
染料プライマー層は、上記で例示した樹脂や、コロイド状無機顔料超微粒子を適当な溶媒に溶解或いは分散した染料プライマー層用塗工液をグラビアコーティング法、ロールコート法、スクリーン印刷法、グラビア版を用いたリバースロールコーティング法等の従来から公知の形成手段により、塗布・乾燥して形成することができる。染料プライマー層用塗工液の塗工量は、０．０２〜１．０ｇ／ｍ2程度であることが好ましい。
【００６６】
一方、本発明の熱転写シートが熱溶融型の熱転写シートである場合には、基材１と染料層３との間に離型層が設けられていることが好ましい。離型層を形成する樹脂としては、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等が挙げられる。また、離型層は、１種の樹脂からなるものであってもよく、２種以上の樹脂からなるものであってもよい。また離型層は、離型性樹脂に加えイソシアネート化合物等の架橋剤、錫系触媒、アルミニウム系触媒等の触媒を用いて形成することとしてもよい。離型層の厚みは０．５〜５μｍ程度が一般的である。離型層の形成方法としては、上記樹脂を適当な溶剤により、溶解または分散させて離型層用塗工液を調製し、これを基材１上にグラビア印刷法、スクリーン印刷法またはグラビア版を用いたリバースコーティング法等の従来公知の手段により塗布、乾燥して形成することができる。
【００６７】
以上、本発明の熱転写シート１０について具体的に説明を行ったが、本発明の趣旨を妨げない範囲で各種の変形態様をとることができる。例えば、図１〜図３に示す構成において、基材１の同一面上に染料層３と、図示しない転写性保護層を面順次に設けた一体型の熱転写シートとしてもよい。また、基材１と転写性保護層との間に、離型層を設けることもできる。
【実施例】
【００６８】
次に、実施例を挙げて、本発明を更に具体的に説明する。以下、特に断りのない限り、「部」及び「％」は質量基準である。また、特に断りがない限り、「部」及び「％」は固形分の値を示している。
【００６９】
（実施例１）
基材として厚さ４．５μｍの易接着処理済みポリエチレンテレフタレートフィルムを用い、該基材の一方の面に下記組成の背面層用塗工液１を、乾燥時塗工量が１．０ｇ／ｍ2となるようにバーコーターを用いて塗工し、８０℃で１分間乾燥させ背面層を形成した。また、基材の他方の面（易接着処理面）に、下記組成の染料層用塗工液を、乾燥時塗工量が０．６ｇ／ｍ2となるようにバーコーターを用いて塗工し染料層を形成することで実施例１の熱転写シートを得た。
【００７０】
＜背面層用塗工液１＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ソルビタンモノオレート（ＨＬＢ値：４．３）                          １０．０部
（レオドール  ＳＰ−Ｏ１０Ｖ  花王（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００７１】
＜染料層用塗工液＞
・分散染料（ディスパースレッド  ６０）                                  １．５部
・分散染料（ディスパースバイオレット  ２６）                            ２．０部
・ポリビニルアセタール樹脂                                              ４．５部
（エスレックスＫＳ−５  積水化学（株））
・ポリエチレンワックス                                                  ０．１部
・トルエン                                                            ４５．０部
・メチルエチルケトン                                                  ４５．０部
【００７２】
（実施例２）
背面層用塗工液１にかえて、下記組成の背面層用塗工液２を使用した以外はすべて実施例１と同様にして実施例２の熱転写シートを得た。
【００７３】
＜背面層用塗工液２＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ソルビタンモノオレート（ＨＬＢ値：４．３）                          １０．０部
（レオドール  ＳＰ−Ｏ１０Ｖ  花王（株））
・エチレンビスステアリン酸アマイド（融点：１４５℃）                    ５．０部
（スリパックスＥ  日本化成（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００７４】
（実施例３）
背面層用塗工液１にかえて、下記組成の背面層用塗工液３を使用した以外はすべて実施例１と同様にして実施例３の熱転写シートを得た。
【００７５】
＜背面層用塗工液３＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ソルビタンモノオレート（ＨＬＢ値：４．３）                          １０．０部
（レオドール  ＳＰ−Ｏ１０Ｖ  花王（株））
・ステアリン酸アマイド（融点：１０１℃）                                ５．０部
（アマイドＡＰ−１  日本化成（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００７６】
（実施例４）
背面層用塗工液１にかえて、下記組成の背面層用塗工液４を使用した以外はすべて実施例１と同様にして実施例４の熱転写シートを得た。
【００７７】
＜背面層用塗工液４＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ソルビタンモノステアレート（ＨＬＢ値：４．７）                      １０．０部
（レオドール  ＳＰ−Ｓ１０Ｖ  花王（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００７８】
（実施例５）
背面層用塗工液１にかえて、下記組成の背面層用塗工液５を使用した以外はすべて実施例１と同様にして実施例５の熱転写シートを得た。
【００７９】
＜背面層用塗工液５＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ソルビタントリオレート（ＨＬＢ値：１．８）                          １０．０部
（レオドール  ＳＰ−Ｏ３０Ｖ  花王（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００８０】
（実施例６）
背面層用塗工液１にかえて、下記組成の背面層用塗工液６を使用した以外はすべて実施例１と同様にして実施例６の熱転写シートを得た。
【００８１】
＜背面層用塗工液６＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ソルビタントリステアレート（ＨＬＢ値：２．１）                      １０．０部
（レオドール  ＳＰ−Ｓ３０Ｖ  花王（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００８２】
（実施例７）
背面層用塗工液１にかえて、下記組成の背面層用塗工液７を使用した以外はすべて実施例１と同様にして実施例７の熱転写シートを得た。
【００８３】
＜背面層用塗工液７＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ジオレイン酸グリセリル                                              １０．０部
（ＮＩＫＫＯＬ  ＤＧＯ−８０  日光ケミカルズ（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００８４】
（実施例８）
背面層用塗工液１にかえて、下記組成の背面層用塗工液８を使用した以外はすべて実施例１と同様にして実施例８の熱転写シートを得た。
【００８５】
＜背面層用塗工液８＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ジオレイン酸グリセリル                                              １０．０部
（ＮＩＫＫＯＬ  ＤＧＯ−８０  日光ケミカルズ（株））
・エチレンビスステアリン酸アマイド（融点：１４５℃）                    ５．０部
（スリパックスＥ  日本化成（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００８６】
（実施例９）
背面層用塗工液１にかえて、下記組成の背面層用塗工液９を使用した以外はすべて実施例１と同様にして実施例９の熱転写シートを得た。
【００８７】
＜背面層用塗工液９＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ジオレイン酸グリセリル                                              １０．０部
（ＮＩＫＫＯＬ  ＤＧＯ−８０  日光ケミカルズ（株））
・ステアリン酸アマイド（融点：１０１℃）                                ５．０部
（アマイドＡＰ−１  日本化成（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００８８】
（実施例１０）
背面層用塗工液１にかえて、下記組成の背面層用塗工液１０を使用した以外はすべて実施例１と同様にして実施例１０の熱転写シートを得た。
【００８９】
＜背面層用塗工液１０＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ジステアリン酸グリセリル                                            １０．０部
（ＮＩＫＫＯＬ  ＤＧＳ−８０  日光ケミカルズ（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００９０】
（実施例１１）
背面層用塗工液１にかえて、下記組成の背面層用塗工液１１を使用した以外はすべて実施例１と同様にして実施例１１の熱転写シートを得た。
【００９１】
＜背面層用塗工液１１＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・トリ（カプリル酸／カプリン酸）グリセリル                            １０．０部
（ＮＩＫＫＯＬ  トリエスターＦ−１８０  日光ケミカルズ（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００９２】
（実施例１２）
背面層用塗工液１にかえて、下記組成の背面層用塗工液１２を使用した以外はすべて実施例１と同様にして実施例１２の熱転写シートを得た。
【００９３】
＜背面層用塗工液１２＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・トリ（カプリル酸／カプリン酸）グリセリル                            １０．０部
（ＮＩＫＫＯＬ  トリエスターＦ−１８０  日光ケミカルズ（株））
・エチレンビスステアリン酸アマイド（融点：１４５℃）                    ５．０部
（スリパックスＥ  日本化成（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００９４】
（実施例１３）
背面層用塗工液１にかえて、下記組成の背面層用塗工液１３を使用した以外はすべて実施例１と同様にして実施例１３の熱転写シートを得た。
【００９５】
＜背面層用塗工液１３＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・トリ（カプリル酸／カプリン酸）グリセリル                            １０．０部
（ＮＩＫＫＯＬ  トリエスターＦ−１８０  日光ケミカルズ（株））
・ステアリン酸アマイド（融点：１０１℃）                                ５．０部
（アマイドＡＰ−１  日本化成（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００９６】
（実施例１４）
背面層用塗工液１にかえて、下記組成の背面層用塗工液１４を使用した以外はすべて実施例１と同様にして実施例１４の熱転写シートを得た。
【００９７】
＜背面層用塗工液１４＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・トリオレイン酸グリセリル                                            １０．０部
（Ｔｒｉｏｌｅｉｎ  東京化成工業（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【００９８】
（実施例１５）
背面層用塗工液１にかえて、下記組成の背面層用塗工液１５を使用した以外はすべて実施例１と同様にして実施例１５の熱転写シートを得た。
【００９９】
＜背面層用塗工液１５＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・トリステアリン酸グリセリル                                          １０．０部
（Ｔｒｉｓｔｅａｒｉｎ  東京化成工業（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１００】
（実施例１６）
背面層用塗工液１にかえて、下記組成の背面層用塗工液１６を使用した以外はすべて実施例１と同様にして実施例１６の熱転写シートを得た。
【０１０１】
＜背面層用塗工液１６＞
・ポリビニルアセタール樹脂                                            ４７．１部
（エスレックＫＳ−１  積水化学（株））
・ポリイソシアネート                                                  ２２．９部
（バーノック  Ｄ７５０  ＤＩＣ（株））
・トリステアリン酸グリセリル                                          ２０．０部
（Ｔｒｉｓｔｅａｒｉｎ  東京化成工業（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１０２】
（実施例１７）
背面層用塗工液１にかえて、下記組成の背面層用塗工液１７を使用した以外はすべて実施例１と同様にして実施例１７の熱転写シートを得た。
【０１０３】
＜背面層用塗工液１７＞
・ポリビニルアセタール樹脂                                            ４７．１部
（エスレックＫＳ−１  積水化学（株））
・ポリイソシアネート                                                  ２２．９部
（バーノック  Ｄ７５０  ＤＩＣ（株））
・トリステアリン酸グリセリル                                          １０．０部
（Ｔｒｉｓｔｅａｒｉｎ  東京化成工業（株））
・ステアリルリン酸亜鉛（融点：２３０℃）                              １５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１０４】
（実施例１８）
背面層用塗工液１にかえて、下記組成の背面層用塗工液１８を使用した以外はすべて実施例１と同様にして実施例１８の熱転写シートを得た。
【０１０５】
＜背面層用塗工液１８＞
・ポリビニルアセタール樹脂                                            ４３．７部
（エスレックＫＳ−１  積水化学（株））
・ポリイソシアネート                                                  ２１．３部
（バーノック  Ｄ７５０  ＤＩＣ（株））
・トリステアリン酸グリセリル                                          １０．０部
（Ｔｒｉｓｔｅａｒｉｎ  東京化成工業（株））
・ステアリルリン酸亜鉛（融点：２３０℃）                              ２０．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１０６】
（実施例１９）
背面層用塗工液１にかえて、下記組成の背面層用塗工液１９を使用した以外はすべて実施例１と同様にして実施例１９の熱転写シートを得た。
【０１０７】
＜背面層用塗工液１９＞
・ポリビニルアセタール樹脂                                            ５９．２部
（エスレックＫＳ−１  積水化学（株））
・ポリイソシアネート                                                  ２８．８部
（バーノック  Ｄ７５０  ＤＩＣ（株））
・トリステアリン酸グリセリル                                            ２．０部
（Ｔｒｉｓｔｅａｒｉｎ  東京化成工業（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１０８】
（実施例２０）
背面層用塗工液１にかえて、下記組成の背面層用塗工液２０を使用した以外はすべて実施例１と同様にして実施例２０の熱転写シートを得た。
【０１０９】
＜背面層用塗工液２０＞
・ポリビニルアセタール樹脂                                            ５９．９部
（エスレックＫＳ−１  積水化学（株））
・ポリイソシアネート                                                  ２９．１部
（バーノック  Ｄ７５０  ＤＩＣ（株））
・トリステアリン酸グリセリル                                            １．０部
（Ｔｒｉｓｔｅａｒｉｎ  東京化成工業（株））
・ステアリルリン酸亜鉛（融点：２３０℃）                                ５．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１１０】
（実施例２１）
背面層用塗工液１にかえて、下記組成の背面層用塗工液２１を使用した以外はすべて実施例１と同様にして実施例２１の熱転写シートを得た。
【０１１１】
＜背面層用塗工液２１＞
・ポリビニルアセタール樹脂                                            ５６．５部
（エスレックＫＳ−１  積水化学（株））
・ポリイソシアネート                                                  ２７．５部
（バーノック  Ｄ７５０  ＤＩＣ（株））
・トリステアリン酸グリセリル                                          １０．０部
（Ｔｒｉｓｔｅａｒｉｎ  東京化成工業（株））
・ステアリルリン酸亜鉛（融点：２３０℃）                                １．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１１２】
（実施例２２）
背面層用塗工液１にかえて、下記組成の背面層用塗工液２２を使用した以外はすべて実施例１と同様にして実施例２２の熱転写シートを得た。
【０１１３】
＜背面層用塗工液２２＞
・ポリビニルアセタール樹脂                                            ５６．８部
（エスレックＫＳ−１  積水化学（株））
・ポリイソシアネート                                                  ２７．７部
（バーノック  Ｄ７５０  ＤＩＣ（株））
・トリステアリン酸グリセリル                                          １０．０部
（Ｔｒｉｓｔｅａｒｉｎ  東京化成工業（株））
・ステアリルリン酸亜鉛（融点：２３０℃）                                ０．５部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１１４】
（比較例１）
背面層用塗工液１にかえて、下記組成の背面層用塗工液Ａを使用した以外はすべて実施例１と同様にして比較例１の熱転写シートを得た。
【０１１５】
＜背面層用塗工液Ａ＞
・ポリビニルアセタール樹脂                                            ５６．３部
（エスレックＫＳ−１  積水化学（株））
・ポリイソシアネート                                                  ２８．７部
（バーノック  Ｄ７５０  ＤＩＣ（株））
・ジオレイン酸グリセリル                                              １０．０部
（ＮＩＫＫＯＬ  ＤＧＯ−８０  日光ケミカルズ（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１１６】
（比較例２）
背面層用塗工液１にかえて、下記組成の背面層用塗工液Ｂを使用した以外はすべて実施例１と同様にして比較例２の熱転写シートを得た。
【０１１７】
＜背面層用塗工液Ｂ＞
・ポリビニルアセタール樹脂                                            ５６．３部
（エスレックＫＳ−１  積水化学（株））
・ポリイソシアネート                                                  ２８．７部
（バーノック  Ｄ７５０  ＤＩＣ（株））
・ジステアリン酸グリセリル                                            １０．０部
（ＮＩＫＫＯＬ  ＤＧＳ−８０  日光ケミカルズ（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１１８】
（比較例３）
背面層用塗工液１にかえて、下記組成の背面層用塗工液Ｃを使用した以外はすべて実施例１と同様にして比較例３の熱転写シートを得た。
【０１１９】
＜背面層用塗工液Ｃ＞
・ポリビニルアセタール樹脂                                            ５６．３部
（エスレックＫＳ−１  積水化学（株））
・ポリイソシアネート                                                  ２８．７部
（バーノック  Ｄ７５０  ＤＩＣ（株））
・ステアリルリン酸亜鉛（融点：２３０℃）                              １０．０部
（ＬＢＴ−１８３０精製  堺化学工業（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１２０】
（比較例４）
背面層用塗工液１にかえて、下記組成の背面層用塗工液Ｄを使用した以外はすべて実施例１と同様にして比較例４の熱転写シートを得た。
【０１２１】
＜背面層用塗工液Ｄ＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ジオレイン酸グリセリル                                              １０．０部
（ＮＩＫＫＯＬ  ＤＧＯ−８０  日光ケミカルズ（株））
・Ｎ-ステアリルエルカ酸アマイド（融点：６９℃）                        ５．０部
（ニッカアマイドＳＥ  日本化成（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１２２】
（比較例５）
背面層用塗工液１にかえて、下記組成の背面層用塗工液Ｅを使用した以外はすべて実施例１と同様にして比較例５の熱転写シートを得た。
【０１２３】
＜背面層用塗工液Ｅ＞
・ポリビニルアセタール樹脂                                            ５３．８部
（エスレックＫＳ−１  積水化学（株））
・ポリイソシアネート                                                  ２６．２部
（バーノック  Ｄ７５０  ＤＩＣ（株））
・ジオレイン酸グリセリル                                              １０．０部
（ＮＩＫＫＯＬ  ＤＧＯ−８０  日光ケミカルズ（株））
・リン酸エステル                                                        ５．０部
（プライサーフ  Ａ−２０８Ｆ  第一工業製薬（株））
・タルク                                                                ５．０部
（ＭＩＣＲＯ  ＡＣＥ  Ｐ−３  日本タルク工業（株））
・トルエン                                                              ２００部
・メチルエチルケトン                                                    ２００部
【０１２４】
（印画シワの評価）
昇華型熱転写プリンタ（ＡＬＴＥＣＨ  ＡＤＳ（株）製）  型式；ＣＷ−０１）のメディアセットＣＷ−ＭＳ４６のＹ領域，Ｍ領域，Ｃ領域に、各実施例、及び比較例の熱転写シートをそれぞれ貼り付け、上記プリンタと、メディアセット純正の熱転写受像シートを低温低湿環境下（５℃、２０％）に３時間放置した後に、熱転写受像シートに、低階調画像として（１）白ベタ（０／２５５階調）画像、（２）３０／２５５階調グレーベタ画像、（３）６０／２５５階調グレーベタ画像、（４）９０／２５５階調グレーベタ画像、高階調画像として（１）黒ベタ（２５５／２５５階調）画像、（２）２１０／２５５階調グレーベタ画像、（３）１８０／２５５階調グレーベタ画像、（４）１５０／２５５階調グレーベタ画像を各５枚（計２０枚）印画し、下記の評価基準に基づいて印画シワの評価を行った。評価結果を表１に示す。
【０１２５】
「評価基準」
◎・・・全ての画像（（１）〜（４））で印画シワの発生がない
○・・・（１）〜（４）のいずれかの１種の画像でシワが発生
△・・・（１）〜（４）の画像のうち２〜３種の画像でシワが発生。
×・・・（１）〜（４）の全ての画像でシワが発生。
【０１２６】
（キック評価）
各実施例、及び比較例の熱転写シートの背面層と染料層を対向させ、１５ｋｇ／ｃｍ2の荷重をかけて、４０℃、湿度９０％環境下で９６時間保管し、背面層側に染料層の染料を移行（キック）させた。対向前後の背面層の色相を、グレタグ社製ＧＲＥＴＡＧＳｐｅｃｔｒｏｌｉｎｏ（Ｄ６５光源、視野角２°）を用いて測定し、色差（ΔＥ*）を下記式にて算出して下記基準に基づき評価した。評価結果を表１に併せて示す。
ΔＥ*＝（（対向前後のＬ*値の差）2＋（対向前後のａ*値の差）2＋（対向前後のｂ*値の差）2）1/2
【０１２７】
「評価基準」
◎・・・色差ΔＥ*が２．５未満
○・・・色差ΔＥ*が２．５以上３．０未満
△・・・色差ΔＥ*が３．０以上５．０未満
×・・・色差ΔＥ*が５．０以上
【０１２８】
【表１】
2014058071.tif 000005
【０１２９】
表１からも明らかなように、本発明の発明特定事項を全て充足する実施例の熱転写シートによれば、高階調領域、及び低階調領域のいずれの印画時においても印画シワの発生を防止することができ、また、キックの発生も防止できることが確認できた。一方、本発明の発明特定事項を全て充足しない比較例の熱転写シートでは、印画シワの発生、或いはキックの発生を防止することができていない。このことからも、本発明の優位性は明らかである。
【符号の説明】
【０１３０】
１・・・基材
３・・・染料層
５・・・背面層
７・・・染料プライマー層
１０・・・熱転写シート
【図１】
2014058071.tif 000006
【図２】
2014058071.tif 000007
【図３】
2014058071.tif 000008